(57)【要約】  有機ＥＬ素子（１０１）は陽極、陰極および複数層の発光層を備え、前記複数層の発光層が前記陽極と前記陰極との間に配置されている。  有機ＥＬ素子（１０１）では、前記複数の発光層が蛍光発光層と少なくとも２層以上のリン光発光層とを有し、前記蛍光発光層と前記リン光発光層とのうち、前記蛍光発光層が前記陽極側に配置され、前記リン光発光層の各層には、リン光発光ドーパントとホスト化合物とがそれぞれ含有され、前記リン光発光層のうち、発光波長が最も長いリン光発光層には、含有量がその層の主たるリン光発光ドーパントより多く、かつ、最低励起三重項エネルギーＴ１がその層の主たるリン光発光ドーパントのＴ１より大きくてホスト化合物のＴ１より小さいリン光発光性の金属錯体が含有されている。
2013031345.tif 000002
【特許請求の範囲】
【請求項１】
陽極、陰極および複数層の発光層を備え、前記複数層の発光層が前記陽極と前記陰極との間に配置された有機エレクトロルミネッセンス素子において、
前記複数の発光層が蛍光発光層と少なくとも２層以上のリン光発光層とを有し、
前記蛍光発光層と前記リン光発光層とのうち、前記蛍光発光層が前記陽極側に配置され、
前記リン光発光層の各層には、リン光発光ドーパントとホスト化合物とがそれぞれ含有され、
前記リン光発光層のうち、発光波長が最も長いリン光発光層には、含有量がその層の主たるリン光発光ドーパントより多く、かつ、最低励起三重項エネルギーＴ１がその層の主たるリン光発光ドーパントのＴ１より大きくてホスト化合物のＴ１より小さいリン光発光性の金属錯体が含有されていることを特徴とする有機エレクトロルミネッセンス素子。
【請求項２】
請求項１に記載の有機エレクトロルミネッセンス素子において、
前記発光層と前記陰極との間には電子輸送層が形成され、
前記電子輸送層には、フェニルピリジン骨格を有する化合物が含有され、かつ、電子供与性の金属、金属イオンまたは金属化合物の少なくとも１つがドープされていることを特徴とする有機エレクトロルミネッセンス素子。
【請求項３】
請求項１に記載の有機エレクトロルミネッセンス素子において、
前記発光層と前記陰極との間には電子輸送層が形成され、
前記発光層と前記電子輸送層との間には励起子または正孔阻止層が形成され、
前記電子輸送層には、フェニルピリジン骨格を有する化合物が含有され、かつ、電子供与性の金属、金属イオンまたは金属化合物の少なくとも１つがドープされ、
前記励起子または正孔阻止層には、前記電子供与性の金属、金属イオンまたは金属化合物のいずれもがドープされていないことを特徴とする有機エレクトロルミネッセンス素子。
【請求項４】
請求項１〜３のいずれか一項に記載の有機エレクトロルミネッセンス素子において、
前記蛍光発光層が青色の蛍光発光ドーパントを含む青色蛍光発光層で構成され、
前記リン光発光層が、赤色のリン光発光ドーパントを含む赤色リン光発光層と、緑色のリン光発光ドーパントを含む緑色リン光発光層とで構成され、
前記陽極側から前記陰極側にかけて前記青色蛍光発光層、赤色リン光発光層および緑色リン光発光層がこの順に積層されていることを特徴とする有機エレクトロルミネッセンス素子。
【発明の詳細な説明】
【技術分野】
【０００１】
本発明は有機エレクトロルミネッセンス素子に関し、特に電力効率や発光寿命に優れた白色発光を得るのに好適な技術に関する。
【背景技術】
【０００２】
一般に、有機エレクトロルミネッセンス素子（有機ＥＬ素子）は、陽極／有機発光層／陰極からなる層構成を基本とし、これに正孔注入層、正孔輸送層、電子輸送層、電子注入層等の層を適宜設けることによって構成されている。
有機発光層では、陽極および陰極からそれぞれ注入された正孔および電子が再結合して励起子が生成され、この励起子を経由して発光が起こっている。ここで生成される励起子には、一重項励起子と三重項励起子とが混在しており、統計理論的に一重項励起子：三重項励起子＝１：３の割合で生成すると考えられている。【０００３】
これまで多くの有機ＥＬ素子では、一重項励起状態から基底状態へと戻る際に蛍光を発する発光物質が用いられていたため、２５％の一重項エネルギーが発光に利用されているだけで、残りの７５％の三重項エネルギーは最終的に熱として消費されていた。そこで三重項エネルギーを発光に有効利用するために、リン光物質（リン光ドーパント）を有機発光層に用いた有機ＥＬ素子（例えば、特許文献１および２参照）や、リン光ドーパントを含む複数の有機発光層間に、電子輸送性材料からなる励起子阻止層を設けた有機ＥＬ素子（例えば、特許文献３参照）が提案されている。【０００４】
ところで、照明用途またはバックライト用途に適した白色光を得るためには、青、緑、赤の３波長成分を有することが必要であり、有機ＥＬ素子においては、例えば青色発光材料、緑色発光材料、赤色発光材料を、１つの素子中で混合して白色光を得る方法が知られている。例えば、上記リン光素子の例でいえば、青、緑、赤の各色発光材料を用いることになる。
リン光発光素子は上記のように原理的に高効率を得ることが期待できるが、一方で駆動時の輝度寿命に関しては、現在のところ必ずしも満足のいくものではない。これは、主に青色リン光発光材料の駆動安定性が良好でないことによる。そのため、高効率、長寿命のデバイスを得るために、青色蛍光発光材料と緑色、赤色リン光発光材料を用いた有機ＥＬ素子が提案されている（例えば、特許文献４〜６参照）。
特許文献５，６の技術では、赤色や緑色リン光ドーパントを含む有機発光層と青色蛍光ドーパントを含む有機発光層との間に、特殊なバイポーラ層を設けたり（特許文献５参照）、特殊な非発光界面層を設けたりして（特許文献６参照）、発光効率や素子寿命を向上させている。
【先行技術文献】
【特許文献】
【０００５】
【特許文献１】特開２００１−２８４０５６号公報
【特許文献２】特表２００２−５２５８０８号公報
【特許文献３】特表２００４−５２２２７６号公報
【特許文献４】特開２００４−２２７８１４号公報
【特許文献５】特許第４４９６９４８号公報
【特許文献６】特許第４４９６９４９号公報
【発明の概要】
【発明が解決しようとする課題】
【０００６】
しかしながら、特許文献５，６の技術によれば、上記バイポーラ層や非発光界面層といった特殊な層を形成する必要があり、特許文献５，６の技術も含めた有機ＥＬ素子一般において、電力効率や発光寿命の面でさらなる改善が求められ、色度や駆動電圧の経時変化の抑制についても改善が求められている。
したがって、本発明の主な目的は、青色などの蛍光発光材料とそれとは異なる他色のリン光発光材料とを用いて白色を得る有機ＥＬ素子において、電力効率や発光寿命を向上させ、更には色度や駆動電圧の経時変化も抑制することができる有機ＥＬ素子を提供することにある。
【課題を解決するための手段】
【０００７】
上記課題を解決するため本発明によれば、
陽極、陰極および複数層の発光層を備え、前記複数層の発光層が前記陽極と前記陰極との間に配置された有機エレクトロルミネッセンス素子において、
前記複数の発光層が蛍光発光層と少なくとも２層以上のリン光発光層とを有し、
前記蛍光発光層と前記リン光発光層とのうち、前記蛍光発光層が前記陽極側に配置され、
前記リン光発光層の各層には、リン光発光ドーパントとホスト化合物とがそれぞれ含有され、
前記リン光発光層のうち、発光波長が最も長いリン光発光層には、含有量がその層の主たるリン光発光ドーパントより多く、かつ、最低励起三重項エネルギーＴ１がその層の主たるリン光発光ドーパントのＴ１より大きくてホスト化合物のＴ１より小さいリン光発光性の金属錯体が含有されていることを特徴とする有機エレクトロルミネッセンス素子が提供される。
【発明の効果】
【０００８】
本発明によれば、電力効率や発光寿命を向上させ、更には色度や駆動電圧の経時変化を抑制することができる。
【図面の簡単な説明】
【０００９】
【図１】本発明の有機ＥＬ素子を組み込んだ照明装置の一例を示す概略図である。
【図２】本発明の有機ＥＬ素子を組み込んだ照明装置の一例を示す断面図である。
【発明を実施するための形態】
【００１０】
以下、図面を参照しながら本発明の好ましい実施形態について説明する。
【００１１】
《有機ＥＬ素子の層構成》
次に、本発明の有機ＥＬ素子の層構成の好ましい具体例を以下に示すが、本発明はこれらに限定されない。
【００１２】
（ｉ）陽極／蛍光発光層／リン光発光層／電子輸送層／陰極
（ｉｉ）陽極／正孔輸送層／蛍光発光層／リン光発光層／電子輸送層／陰極
（ｉｉｉ）陽極／正孔輸送層／蛍光発光層／リン光発光層／正孔阻止層／電子輸送層／陰極
（ｉｖ）陽極／正孔輸送層／蛍光発光層／リン光発光層／正孔阻止層／電子輸送層／陰極バッファー層／陰極
（ｖ）陽極／陽極バッファー層／正孔輸送層／蛍光発光層／リン光発光層／正孔阻止層／電子輸送層／陰極バッファー層／陰極
【００１３】
蛍光発光層は、リン光発光層より陽極側に配置されている。
蛍光発光層は、好ましくは青色の蛍光発光ドーパントを含む青色蛍光発光層である。
当該青色蛍光発光層の青領域の発光とは、その発光極大波長が４３０ｎｍ〜４８０ｎｍにあるものをいう。
リン光発光層は少なくとも２層以上の層構成を有している。
リン光発光層は、好ましくは赤色のリン光発光ドーパントを含む赤色リン光発光層と、緑色のリン光発光ドーパントを含む緑色リン光発光層とで、構成される。
蛍光発光層とリン光発光層との積層構造においては、好ましくは陽極から陰極にかけて青色蛍光発光層、赤色リン光発光層および緑色リン光発光層がこの順に積層されているのがよい。
【００１４】
《発光層（リン光発光層、蛍光発光層）》
本発明に係る発光層は、電極または電子輸送層、正孔輸送層から注入されてくる電子及び正孔が再結合して発光する層であり、発光する部分は発光層の層内であっても発光層と隣接層との界面であってもよい。本発明に係る発光層は、本発明で規定する要件を満たしていれば、その構成には特に制限はない。
【００１５】
発光層の膜厚の総和は、特に制限はないが、形成する膜の均質性や、発光時に不必要な高電圧を印加するのを防止し、且つ、駆動電流に対する発光色の安定性向上の観点から、５ｎｍ〜２００ｎｍの範囲に調整することが好ましく、更に好ましくは２０ｎｍ以上、１５０ｎｍ以下の範囲に調整される。また、本発明の構成で規定される構成において個々の発光層の膜厚としては、５ｎｍ〜２００ｎｍの範囲に調整することが好ましく、更に好ましくは、３ｎｍ以上、１５０ｎｍ以下の範囲に調整することである。
【００１６】
上記のとおり、本実施形態にかかる発光層は蛍光発光層とリン光発光層とで構成される。
蛍光発光層には蛍光発光ドーパントとホスト化合物とが含有される。
リン光発光層にもリン光発光ドーパントとホスト化合物とが含有される。
【００１７】
発光層を形成する方法としては、後述する発光ドーパントやホスト化合物を、例えば、真空蒸着法、スピンコート法、キャスト法、ＬＢ法（ラングミュア−ブロジェット法）、インクジェット法、スプレー法、印刷法、スロット型コータ法等の公知の薄膜形成法により製膜して形成することができる。
【００１８】
発光層を構成する層は、本発明で規定する要件を満たす構成を有していれば何層でもよいが、少なくとも２層以上のリン光発光層と、１層の青領域に発光を有する青色蛍光発光層とを有している。
【００１９】
各発光層に含有されるリン光発光性、または蛍光発光性発光ドーパントは、発光層内においてその膜厚方向に対し、均一な濃度で含有されていてもよいが、濃度分布を有していてもよい。
【００２０】
（１）ホスト化合物
次に、発光層に含まれるホスト化合物（発光ホスト化合物ともいう）について説明する。
【００２１】
本発明の有機ＥＬ素子のリン光発光層に含まれるリン光ホスト化合物とは、室温（２５℃）におけるリン光発光のリン光量子収率が、０．１未満の化合物であることが好ましく、更に好ましくはリン光量子収率が０．０１未満の化合物である。また、発光層に含有される化合物の中で、その層中での質量比が２０質量％以上であることが好ましい。
【００２２】
リン光ホスト化合物としては、ホスト化合物を単独で用いてもよく、または複数種併用して用いてもよい。
【００２３】
本発明に用いられるリン光ホスト化合物としては、構造的には特に制限はないが、代表的にはカルバゾール誘導体、トリアリールアミン誘導体、芳香族ボラン誘導体、含窒素複素環化合物、チオフェン誘導体、フラン誘導体、オリゴアリーレン化合物等の基本骨格を有するもの、または、カルボリン誘導体やジアザカルバゾール誘導体（ここで、ジアザカルバゾール誘導体とは、カルボリン誘導体のカルボリン環を構成する炭化水素環の少なくとも一つの炭素原子が窒素原子で置換されているものを表す。）等が挙げられる。
【００２４】
本発明に係る発光層に用いられるリン光ホスト化合物としては、下記一般式（ａ）で表される化合物が好ましい。
【００２５】
【化１】
2013031345.tif 000003
【００２６】
一般式（ａ）において、Ｘは、ＮＲ′、Ｏ、Ｓ、ＣＲ′Ｒ″またはＳｉＲ′Ｒ″を表し、Ｒ′、Ｒ″は各々水素原子または置換基を表す。Ａｒは芳香環を表す。ｎは０から８の整数を表す。
【００２７】
一般式（ａ）におけるＸにおいて、Ｒ′、Ｒ″で各々表される置換基としては、アルキル基（例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基等）、シクロアルキル基（例えば、シクロペンチル基、シクロヘキシル基等）、アルケニル基（例えば、ビニル基、アリル基、１−プロペニル基、２−ブテニル基、１，３−ブタジエニル基、２−ペンテニル基、イソプロペニル基等）、アルキニル基（例えば、エチニル基、プロパルギル基等）、芳香族炭化水素基（芳香族炭素環基、アリール基等ともいい、例えば、フェニル基、ｐ−クロロフェニル基、メシチル基、トリル基、キシリル基、ナフチル基、アントリル基、アズレニル基、アセナフテニル基、フルオレニル基、フェナントリル基、インデニル基、ピレニル基、ビフェニリル基等）、芳香族複素環基（例えば、フリル基、チエニル基、ピリジル基、ピリダジニル基、ピリミジニル基、ピラジニル基、トリアジニル基、イミダゾリル基、ピラゾリル基、チアゾリル基、キナゾリニル基、カルバゾリル基、カルボリニル基、ジアザカルバゾリル基（前記カルボリニル基のカルボリン環を構成する任意の炭素原子の一つが窒素原子で置き換わったものを示す）、フタラジニル基等）、複素環基（例えば、ピロリジル基、イミダゾリジル基、モルホリル基、オキサゾリジル基等）、アルコキシ基（例えば、メトキシ基、エトキシ基、プロピルオキシ基、ペンチルオキシ基、ヘキシルオキシ基、オクチルオキシ基、ドデシルオキシ基等）、シクロアルコキシ基（例えば、シクロペンチルオキシ基、シクロヘキシルオキシ基等）、アリールオキシ基（例えば、フェノキシ基、ナフチルオキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、ナフチルチオ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基ナフチルウレイド基、２−ピリジルアミノウレイド基等）、スルフィニル基（例えば、メチルスルフィニル基、エチルスルフィニル基、ブチルスルフィニル基、シクロヘキシルスルフィニル基、２−エチルヘキシルスルフィニル基、ドデシルスルフィニル基、フェニルスルフィニル基、ナフチルスルフィニル基、２−ピリジルスルフィニル基等）、アルキルスルホニル基（例えば、メチルスルホニル基、エチルスルホニル基、ブチルスルホニル基、シクロヘキシルスルホニル基、２−エチルヘキシルスルホニル基、ドデシルスルホニル基等）、アリールスルホニル基またはヘテロアリールスルホニル基（例えば、フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、ハロゲン原子（例えば、フッ素原子、塩素原子、臭素原子等）、フッ化炭化水素基（例えば、フルオロメチル基、トリフルオロメチル基、ペンタフルオロエチル基、ペンタフルオロフェニル基等）、シアノ基、ニトロ基、ヒドロキシ基、メルカプト基、シリル基（例えば、トリメチルシリル基、トリイソプロピルシリル基、トリフェニルシリル基、フェニルジエチルシリル基等）、ホスホノ基等が挙げられる。
【００２８】
これらの置換基は、上記の置換基によってさらに置換されていてもよい。また、これらの置換基は複数が互いに結合して環を形成していてもよい。
【００２９】
一般式（ａ）において、好ましいＸはＮＲ′またはＯであり、Ｒ′としては芳香族炭化水素基、芳香族複素環基が特に好ましい。
【００３０】
一般式（ａ）において、Ａｒで表される芳香族環としては、芳香族炭化水素環または芳香族複素環が挙げられる。また、該芳香族環は単環でもよく、縮合環でもよく、更に未置換でも、後述するような置換基を有していてもよい。
【００３１】
一般式（ａ）において、Ａｒで表される芳香族炭化水素環としては、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピレン環、ピラントレン環、アンスラアントレン環等が挙げられる。これらの環は更に置換基を有していてもよい。
【００３２】
一般式（ａ）において、Ａｒで表される芳香族複素環としては、例えば、フラン環、ジベンゾフラン環、チオフェン環、オキサゾール環、ピロール環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、インダゾール環、ベンゾイミダゾール環、ベンゾチアゾール環、ベンゾオキサゾール環、キノキサリン環、キナゾリン環、シンノリン環、キノリン環、イソキノリン環、フタラジン環、ナフチリジン環、カルバゾール環、カルボリン環、ジアザカルバゾール環（カルボリン環を構成する炭化水素環の炭素原子の一つが更に窒素原子で置換されている環を示す）等が挙げられる。これらの環は更に置換基を有していてもよい。
【００３３】
上記の中でも、一般式（ａ）において、Ａｒで表される芳香族環として好ましく用いられるのは、カルバゾール環、カルボリン環、ジベンゾフラン環、ベンゼン環であり、特に好ましく用いられるのは、カルバゾール環、カルボリン環、ベンゼン環である。上記の中でも、置換基を有するベンゼン環が好ましく、特に好ましくは、カルバゾリル基を有するベンゼン環が好ましい。
【００３４】
また、一般式（ａ）において、Ａｒで表される芳香族環としては、下記に示すような、各々３環以上の縮合環が好ましい一態様であり、３環以上が縮合した芳香族炭化水素縮合環としては、具体的には、ナフタセン環、アントラセン環、テトラセン環、ペンタセン環、ヘキサセン環、フェナントレン環、ピレン環、ベンゾピレン環、ベンゾアズレン環、クリセン環、ベンゾクリセン環、アセナフテン環、アセナフチレン環、トリフェニレン環、コロネン環、ベンゾコロネン環、ヘキサベンゾコロネン環、フルオレン環、ベンゾフルオレン環、フルオランテン環、ペリレン環、ナフトペリレン環、ペンタベンゾペリレン環、ベンゾペリレン環、ペンタフェン環、ピセン環、ピラントレン環、コロネン環、ナフトコロネン環、オバレン環、アンスラアントレン環等が挙げられる。尚、これらの環は更に、置換基を有していてもよい。
【００３５】
また、３環以上が縮合した芳香族複素環としては、具体的には、アクリジン環、ベンゾキノリン環、カルバゾール環、カルボリン環、フェナジン環、フェナントリジン環、フェナントロリン環、カルボリン環、サイクラジン環、キンドリン環、テペニジン環、キニンドリン環、トリフェノジチアジン環、トリフェノジオキサジン環、フェナントラジン環、アントラジン環、ペリミジン環、ジアザカルバゾール環（カルボリン環を構成する炭素原子の任意の一つが窒素原子で置き換わったものを表す）、フェナントロリン環、ジベンゾフラン環、ジベンゾチオフェン環、ナフトフラン環、ナフトチオフェン環、ベンゾジフラン環、ベンゾジチオフェン環、ナフトジフラン環、ナフトジチオフェン環、アントラフラン環、アントラジフラン環、アントラチオフェン環、アントラジチオフェン環、チアントレン環、フェノキサチイン環、チオファントレン環（ナフトチオフェン環）等が挙げられる。尚、これらの環は更に置換基を有していてもよい。
【００３６】
ここで、一般式（ａ）において、Ａｒで表される芳香族環が有してもよい置換基は、Ｒ′、Ｒ″で、各々表される置換基と同義である。
【００３７】
また、一般式（ａ）において、ｎは０〜８の整数を表すが、０〜２であることが好ましく、特にＸがＯ、Ｓである場合には１または２であることが好ましい。
【００３８】
以下に、一般式（ａ）で表される発光ホスト化合物の具体例を示すが、これらに限定されるものではない。
【００３９】
【化２】
2013031345.tif 000004
【００４０】
【化３】
2013031345.tif 000005
【００４１】
【化４】
2013031345.tif 000006
【００４２】
【化５】
2013031345.tif 000007
【００４３】
【化６】
2013031345.tif 000008
【００４４】
【化７】
2013031345.tif 000009
【００４５】
【化８】
2013031345.tif 000010
【００４６】
【化９】
2013031345.tif 000011
【００４７】
また、本発明に用いるリン光ホスト化合物は、低分子化合物でも、繰り返し単位をもつ高分子化合物でもよく、ビニル基やエポキシ基のような重合性基を有する低分子化合物（蒸着重合性発光ホスト）でもいい。
【００４８】
リン光ホスト化合物としては、正孔輸送能、電子輸送能を有しつつ、且つ、発光の長波長化を防ぎ、高Ｔｇ（ガラス転移温度）である化合物が好ましい。
【００４９】
従来公知のホスト化合物の具体例としては、以下の文献に記載されている化合物が好適である。例えば、特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報等が挙げられる。
【００５０】
本発明においては、複数の発光層を有する場合には、ホスト化合物は発光層ごとに異なっていてもよいが、同一の化合物であることが優れた駆動寿命特性が得られることから好ましい。
【００５１】
また、前記リン光ホスト化合物は、その最低励起３重項エネルギー（Ｔ１）が、２．２ｅＶより大きいことがより高い発光効率を得られることから好ましい。本発明でいう最低励起３重項エネルギーとは、ホスト化合物を溶媒に溶解し、液体窒素温度において観測したリン光発光スペクトルの最低振動バンド間遷移に対応する発光バンドのピークエネルギーを言う。
【００５２】
本発明においては、ガラス転移点が９０℃以上の化合物が好ましく、更には１３０℃以上の化合物が優れた駆動寿命特性を得られることから好ましい。
【００５３】
ここで、ガラス転移点（Ｔｇ）とは、ＤＳＣ（Ｄｉｆｆｅｒｅｎｔｉａｌ  Ｓｃａｎｎｉｎｇ  Ｃｏｌｏｒｉｍｅｔｒｙ：示差走査熱量法）を用いて、ＪＩＳ−Ｋ−７１２１に準拠した方法により求められる値である。
【００５４】
本発明の有機ＥＬ素子においては、ホスト材料はキャリアの輸送を担うため、キャリア輸送能を有する材料が好ましい。キャリア輸送能を表す物性としてキャリア移動度が用いられるが、有機材料のキャリア移動度は、一般的に電界強度に依存性が見られる。電界強度依存性の高い材料は、正孔と電子注入・輸送バランスを崩しやすい為、中間層材料、ホスト材料は、移動度の電界強度依存性の少ない材料を用いることが好ましい。
【００５５】
なお、上記リン光ホスト化合物は、蛍光発光ドーパントに対するホスト化合物としても適宜用いることができる。
【００５６】
（２）発光ドーパント
次いで、本発明に係る発光ドーパントについて説明する。
【００５７】
（２．１）蛍光発光ドーパント（蛍光性ドーパント、蛍光発光体等ともいう）
本発明に係る発光性材料として用いられる蛍光発光ドーパントとしては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、又は希土類錯体系蛍光体等が挙げられる。
【００５８】
また、従来公知のドーパントも本発明に用いることができ、例えば、国際公開第００／７０６５５号パンフレット、特開２００２−２８０１７８号公報、同２００１−１８１６１６号公報、同２００２−２８０１７９号公報、同２００１−１８１６１７号公報、同２００２−２８０１８０号公報、同２００１−２４７８５９号公報、同２００２−２９９０６０号公報、同２００１−３１３１７８号公報、同２００２−３０２６７１号公報、同２００１−３４５１８３号公報、同２００２−３２４６７９号公報、国際公開第０２／１５６４５号パンフレット、特開２００２−３３２２９１号公報、同２００２−５０４８４号公報、同２００２−３３２２９２号公報、同２００２−８３６８４号公報、特表２００２−５４０５７２号公報、特開２００２−１１７９７８号公報、同２００２−３３８５８８号公報、同２００２−１７０６８４号公報、同２００２−３５２９６０号公報、国際公開第０１／９３６４２号パンフレット、特開２００２−５０４８３号公報、同２００２−１００４７６号公報、同２００２−１７３６７４号公報、同２００２−３５９０８２号公報、同２００２−１７５８８４号公報、同２００２−３６３５５２号公報、同２００２−１８４５８２号公報、同２００３−７４６９号公報、特表２００２−５２５８０８号公報、特開２００３−７４７１号公報、特表２００２−５２５８３３号公報、特開２００３−３１３６６号公報、同２００２−２２６４９５号公報、同２００２−２３４８９４号公報、同２００２−２３５０７６号公報、同２００２−２４１７５１号公報、同２００１−３１９７７９号公報、同２００１−３１９７８０号公報、同２００２−６２８２４号公報、同２００２−１００４７４号公報、同２００２−２０３６７９号公報、同２００２−３４３５７２号公報、同２００２−２０３６７８号公報等が挙げられる。
【００５９】
（２．２）リン光発光ドーパント
本発明に係るリン光発光ドーパントは、励起三重項からの発光が観測される化合物であり、具体的には、室温（２５℃）にてリン光発光する化合物であり、リン光量子収率が、２５℃において０．０１以上の化合物であると定義されるが、好ましいリン光量子収率は０．１以上である。
【００６０】
上記リン光量子収率は、例えば、第４版実験化学講座７の分光IIの３９８頁（１９９２年版、丸善）に記載の方法により測定できる。溶液中でのリン光量子収率は種々の溶媒を用いて測定できるが、本発明に係るリン光発光体は、任意の溶媒のいずれかにおいても、上記リン光量子収率（０．０１以上）が達成されればよい。
【００６１】
リン光発光ドーパントの発光の原理としては、２タイプが挙げられる。
一つのタイプはキャリアが輸送されるホスト化合物上でキャリア（電子、正孔）が結合し、ホスト化合物の励起状態が生成し、この励起エネルギーをリン光発光ドーパントに移動させることでリン光発光ドーパントからの発光を得るというエネルギー移動型である。
もう一つのタイプは、リン光発光ドーパントがキャリアトラップとなり、リン光発光ドーパント上でキャリアの再結合が生じ、リン光発光ドーパントからの発光が得られるというキャリアトラップ型である。
いずれの場合においても、リン光発光ドーパントの励起状態のエネルギーは、ホスト化合物の励起状態のエネルギーよりも低いことが高い発光効率を得る上で好ましい。
【００６２】
リン光発光ドーパントは、有機ＥＬ素子の発光層に使用される公知のものの中から適宜選択して用いることができる。
【００６３】
本発明に係るリン光発光ドーパントとしては、好ましくは元素の周期表で８族〜１０族の金属を含有する錯体系化合物であり、更に好ましくはイリジウム化合物、オスミウム化合物、または白金化合物（白金錯体系化合物）、希土類錯体であり、中でも最も好ましいのはイリジウム化合物である。
【００６４】
本発明に用いることができる化合物の具体例を以下に示すが、これらの化合物は、例えば、Ｉｎｏｒｇ．Ｃｈｅｍ．４０巻、１７０４〜１７１１に記載の方法等により合成できる。
【００６５】
【化１０】
2013031345.tif 000012
【００６６】
【化１１】
2013031345.tif 000013
【００６７】
【化１２】
2013031345.tif 000014
【００６８】
【化１３】
2013031345.tif 000015
【００６９】
【化１４】
2013031345.tif 000016
【００７０】
（２．３）リン光発光ドーパントの特性等
上記のとおり、リン光発光層は少なくとも２層以上の層構成を有している。
これらリン光発光層のうち、発光波長の最も長いリン光発光層には、その層の主たる（発光主となる）リン光発光ドーパントに加え、特殊なリン光発光性の金属錯体が含有されている。
当該リン光発光層では、主に、（ｉ），（ｉｉ）の特徴を有している。
（ｉ）特殊なリン光発光性の金属錯体の含有量が、発光主となるリン光発光ドーパントの含有量より多い。
（ｉｉ）特殊なリン光発光性の金属錯体の最低励起三重項エネルギー（Ｔ１）が、発光主となるリン光発光ドーパントのＴ１より大きく、ホスト化合物のＴ１より小さい。
【００７１】
リン光発光ドーパントやホスト化合物の各化合物のＴ１は、当該分野では一般的な方法で測定できる。
具体的な測定装置としては、機器各社のいずれの測定装置でも構わないが、例えば、分光蛍光光度計（Ｆ−４５００またはＦ−７０００形分光蛍光光度計、日立ハイテク）により、低温で励起光を当て、リン光を発光させてその吸収及び発光スペクトルを測定し、最低励起三重項状態のエネルギー準位を算出することができる。
【００７２】
《注入層：電子注入層、正孔注入層》
注入層は必要に応じて設けることができ、陽極と発光層または正孔輸送層の間、及び陰極と発光層または電子輸送層との間に存在させてもよい。
【００７３】
注入層とは、駆動電圧低下や発光輝度向上のために電極と有機層間に設ける層のことで、例えば、「有機ＥＬ素子とその工業化最前線（１９９８年１１月３０日エヌ・ティー・エス社発行）」の第２編第２章「電極材料」（１２３〜１６６頁）にその詳細に記載されており、正孔注入層（陽極バッファー層）と電子注入層（陰極バッファー層）とがある。
【００７４】
陽極バッファー層（正孔注入層）としては、特開平９−４５４７９号公報、同９−２６００６２号公報、同８−２８８０６９号公報等にもその詳細が記載されており、具体例として、銅フタロシアニンに代表されるフタロシアニンバッファー層、酸化バナジウムに代表される酸化物バッファー層、アモルファスカーボンバッファー層、ポリアニリン（エメラルディン）やポリチオフェン等の導電性高分子を用いた高分子バッファー層等が挙げられる。また、特表２００３−５１９４３２号公報に記載される材料を使用することも好ましい。
【００７５】
陰極バッファー層（電子注入層）としては、特開平６−３２５８７１号公報、同９−１７５７４号公報、同１０−７４５８６号公報等にその詳細が記載されており、具体的にはストロンチウムやアルミニウム等に代表される金属バッファー層、フッ化リチウムに代表されるアルカリ金属化合物バッファー層、フッ化マグネシウムに代表されるアルカリ土類金属化合物バッファー層、酸化アルミニウムに代表される酸化物バッファー層等が挙げられる。
【００７６】
上記バッファー層（注入層）はごく薄い膜であることが望ましく、使用する素材にもよるが、その膜厚は０．１ｎｍ〜５μｍの範囲が好ましい。
【００７７】
《阻止層：正孔阻止層、電子阻止層》
阻止層は、有機化合物薄膜の基本構成層の他に必要に応じて設けられるものである。例えば、特開平１１−２０４２５８号公報、同１１−２０４３５９号公報、及び「有機ＥＬ素子とその工業化最前線（１９９８年１１月３０日エヌ・ティー・エス社発行）」の２３７頁等に記載されている正孔阻止（ホールブロック）層がある。
【００７８】
正孔阻止層とは広い意味では電子輸送層の機能を有し、電子を輸送する機能を有しつつ正孔を輸送する能力が著しく小さい正孔阻止材料からなり、電子を輸送しつつ正孔を阻止することで電子と正孔の再結合確率を向上させることができる。また、後述する電子輸送層の構成を必要に応じて、正孔阻止層として用いることができる。
【００７９】
本発明の有機ＥＬ素子に設ける正孔阻止層は、発光層に隣接して設けられていることが好ましい。
【００８０】
一方、電子阻止層とは広い意味では正孔輸送層の機能を有し、正孔を輸送する機能を有しつつ電子を輸送する能力が著しく小さい材料からなり、正孔を輸送しつつ電子を阻止することで電子と正孔の再結合確率を向上させることができる。また、後述する正孔輸送層の構成を必要に応じて電子阻止層として用いることができる。
【００８１】
本発明に係る正孔阻止層、電子輸送層の膜厚としては、好ましくは３ｎｍ〜１００ｎｍであり、更に好ましくは５ｎｍ〜３０ｎｍである。
【００８２】
《正孔輸送層》
正孔輸送層とは、正孔を輸送する機能を有する正孔輸送材料からなり、広い意味で正孔注入層、電子阻止層も正孔輸送層に含まれる。正孔輸送層は単層または複数層設けることができる。
【００８３】
正孔輸送材料としては、正孔の注入または輸送、電子の障壁性のいずれかを有するものであり、有機物、無機物のいずれであってもよい。例えば、トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、また導電性高分子オリゴマー、特にチオフェンオリゴマー等が挙げられる。
【００８４】
正孔輸送材料としては上記のものを使用することができるが、更には、ポルフィリン化合物、芳香族第３級アミン化合物及びスチリルアミン化合物、特に芳香族第３級アミン化合物を用いることが好ましい。
【００８５】
芳香族第３級アミン化合物及びスチリルアミン化合物の代表例としては、Ｎ，Ｎ，Ｎ′，Ｎ′−テトラフェニル−４，４′−ジアミノフェニル；Ｎ，Ｎ′−ジフェニル−Ｎ，Ｎ′−ビス（３−メチルフェニル）−〔１，１′−ビフェニル〕−４，４′−ジアミン（ＴＰＤ）；２，２−ビス（４−ジ−ｐ−トリルアミノフェニル）プロパン；１，１−ビス（４−ジ−ｐ−トリルアミノフェニル）シクロヘキサン；Ｎ，Ｎ，Ｎ′，Ｎ′−テトラ−ｐ−トリル−４，４′−ジアミノビフェニル；１，１−ビス（４−ジ−ｐ−トリルアミノフェニル）−４−フェニルシクロヘキサン；ビス（４−ジメチルアミノ−２−メチルフェニル）フェニルメタン；ビス（４−ジ−ｐ−トリルアミノフェニル）フェニルメタン；Ｎ，Ｎ′−ジフェニル−Ｎ，Ｎ′−ジ（４−メトキシフェニル）−４，４′−ジアミノビフェニル；Ｎ，Ｎ，Ｎ′，Ｎ′−テトラフェニル−４，４′−ジアミノジフェニルエーテル；４，４′−ビス（ジフェニルアミノ）クオードリフェニル；Ｎ，Ｎ，Ｎ−トリ（ｐ−トリル）アミン；４−（ジ−ｐ−トリルアミノ）−４′−〔４−（ジ−ｐ−トリルアミノ）スチリル〕スチルベン；４−Ｎ，Ｎ−ジフェニルアミノ−（２−ジフェニルビニル）ベンゼン；３−メトキシ−４′−Ｎ，Ｎ−ジフェニルアミノスチルベンゼン；Ｎ−フェニルカルバゾール、更には、米国特許第５，０６１，５６９号明細書に記載されている２個の縮合芳香族環を分子内に有するもの、例えば、４，４′−ビス〔Ｎ−（１−ナフチル）−Ｎ−フェニルアミノ〕ビフェニル（ＮＰＤ）、特開平４−３０８６８８号公報に記載されているトリフェニルアミンユニットが３つスターバースト型に連結された４，４′，４″−トリス〔Ｎ−（３−メチルフェニル）−Ｎ−フェニルアミノ〕トリフェニルアミン（ＭＴＤＡＴＡ）等が挙げられる。
【００８６】
更にこれらの材料を高分子鎖に導入した、またはこれらの材料を高分子の主鎖とした高分子材料を用いることもできる。また、ｐ型−Ｓｉ、ｐ型−ＳｉＣ等の無機化合物も正孔注入材料、正孔輸送材料として使用することができる。
【００８７】
また、特開平４−２９７０７６号公報、特開２０００−１９６１４０号公報、特開２００１−１０２１７５号公報、Ｊ．Ａｐｐｌ．Ｐｈｙｓ．，９５，５７７３（２００４）、特開平１１−２５１０６７号公報、Ｊ．Ｈｕａｎｇ  ｅｔ．ａｌ．著文献（Ａｐｐｌｉｅｄ  Ｐｈｙｓｉｃｓ  Ｌｅｔｔｅｒｓ  ８０（２００２），ｐ．１３９）、特表２００３−５１９４３２号公報に記載されているような、いわゆるｐ型半導体的性質を有するとされる正孔輸送材料を用いることもできる。本発明においては、より高効率の発光素子が得られることから、これらの材料を用いることが好ましい。
【００８８】
正孔輸送層は上記正孔輸送材料を、例えば、真空蒸着法、スピンコート法、キャスト法、ＬＢ法（ラングミュア−ブロジェット法）、インクジェット法、スプレー法、印刷法、スロット型コータ法等の公知の薄膜形成法により製膜して形成することができる。正孔輸送層の膜厚については、特に制限はないが、通常は５ｎｍ〜５μｍ程度、好ましくは５ｎｍ〜２００ｎｍである。この正孔輸送層は上記材料の１種または２種以上からなる一層構造であってもよい。
【００８９】
《電子輸送層》
電子輸送層とは、電子を輸送する機能を有する材料からなり、広い意味で電子注入層、正孔阻止層も電子輸送層に含まれる。電子輸送層は単層または複数層設けることができる。
【００９０】
従来、単層の電子輸送層、及び複数層とする場合は、発光層に対して陰極側に隣接する電子輸送層に用いられる電子輸送材料（正孔阻止材料を兼ねる）としては、陰極より注入された電子を発光層に伝達する機能を有していればよく、その材料としては従来公知の化合物の中から任意のものを選択して用いることができ、例えば、ニトロ置換フルオレン誘導体、ジフェニルキノン誘導体、チオピランジオキシド誘導体、カルボジイミド、フレオレニリデンメタン誘導体、アントラキノジメタン及びアントロン誘導体、オキサジアゾール誘導体等が挙げられる。更に、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送材料として用いることができる。更にこれらの材料を高分子鎖に導入した、またはこれらの材料を高分子の主鎖とした高分子材料を用いることもできる。
【００９１】
また、８−キノリノール誘導体の金属錯体、例えば、トリス（８−キノリノール）アルミニウム（Ａｌｑ）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（Ｚｎｑ）等、及びこれらの金属錯体の中心金属がＩｎ、Ｍｇ、Ｃｕ、Ｃａ、Ｓｎ、ＧａまたはＰｂに置き替わった金属錯体も、電子輸送材料として用いることができる。その他、メタルフリーもしくはメタルフタロシアニン、またはそれらの末端がアルキル基やスルホン酸基等で置換されているものも、電子輸送材料として好ましく用いることができる。また、発光層の材料として例示したジスチリルピラジン誘導体も、電子輸送材料として用いることができるし、正孔注入層、正孔輸送層と同様に、ｎ型−Ｓｉ、ｎ型−ＳｉＣ等の無機半導体も電子輸送材料として用いることができる。
【００９２】
電子輸送層は上記電子輸送材料を、例えば、真空蒸着法、スピンコート法、キャスト法、ＬＢ法（ラングミュア−ブロジェット法）、インクジェット法、スプレー法、印刷法、スロット型コータ法等の公知の薄膜形成法により製膜して形成することができる。電子輸送層の膜厚については特に制限はないが、通常は５ｎｍ〜５μｍ程度、好ましくは５〜２００ｎｍである。電子輸送層は上記材料の１種または２種以上からなる一層構造であってもよい。
【００９３】
また、不純物をドープしたｎ型半導体的性質を有するとされる電子輸送材料を用いることもできる。その例としては、特開平４−２９７０７６号公報、特開平１０−２７０１７２号公報、特開２０００−１９６１４０号公報、特開２００１−１０２１７５号公報、Ｊ．Ａｐｐｌ．Ｐｈｙｓ．，９５，５７７３（２００４）などに記載されたものが挙げられる。
【００９４】
本発明においては、このようなｎ型半導体的性質を有するとされる電子輸送材料を用いることもより低消費電力の素子を作製することができるため好ましい。
【００９５】
本実施形態にかかる電子輸送層では、フェニルピリジン骨格を有する化合物が含有され、かつ、電子供与性の金属（金属原子）、金属イオンまたは金属錯体の少なくとも１つがドープされる。
フェニルピリジン骨格を有する化合物は好ましくは一般式（１）で表わされる。
なお、電子供与性の金属、金属イオンまたは金属錯体は好ましくは電子輸送層に対しドープされ、励起子阻止層（正孔阻止層）にはドープされない。
【００９６】
【化１５】
2013031345.tif 000017
【００９７】
一般式（１）中、「Ａｒ１」はｍ価のアリール基を表し、「Ｒ」、「Ｒ’」は各々水素原子または置換基を表す。「ｎ」は1以上６以下の整数を表す。Ｒ、Ｒ’が複数存在する場合、隣接する置換基同士は互いに縮合して環を形成してもよい。
一般式（１）において、Ｒ、Ｒ’が置換基を表す場合、それらの置換基の具体例としては、アルキル基（例えばメチル基、エチル基、イソプロピル基、ヒドロキシエチル基、メトキシメチル基、トリフルオロメチル基、パーフルオロプロピル基、パーフルオロ−ｎ−ブチル基、パーフルオロ−ｔ−ブチル基、ｔ−ブチル基、ベンジル基等）、又脂環式炭化水素の残基、例えばシクロアルキル基（シクロペンチル基、シクロヘキシル基等）及びシクロアルケニル基（例えばシクロヘキセニル基、シクロペンテニル基）等が、更に、アラルキル基（例えばベンジル基、２−フェネチル基等）、アリール基（例えばフェニル基、ナフチル基、ｐ−トリル基、ｐ−クロロフェニル基、フルオレニル基等）、アルコキシ基（例えばエトキシ基、イソプロポキシ基、ブトキシ基等）、アリールオキシ基（例えばフェノキシ基等）、アルキルチオ基（メチルチオ、エチルチオ、イソプロピルチオ基等）、アリールチオ基（例えばフェニルチオ基、ナフチルチオ基、ｐ−トリルチオ基、ｐ−クロロフェニルチオ基）、ヒドロキシル基、アミノ基（ジメチルアミノ基、ジアリールアミノ基）、アルケニル基（例えばアリル基、１−エテニル基、１−プロペニル基、１−ブテニル基、１−オクタデセニル基等）、ハロゲン原子（フッ素原子、塩素原子、臭素原子、ヨウ素原子等）等が挙げられる。
これらの基はさらに置換されていてもよく、前記置換基としては、ハロゲン原子、ヒドロキシル基、ニトロ基、シアノ基、カルボキシル基、スルホ基、アルキル基、アリール基、アルコキシ基、アリールオキシ基、アルキルチオ基、アリールチオ基、アルキルスルホニル基、アリールスルホニル基、アルコキシカルボニル基、アリールオキシカルボニル基、アシル基、アシルオキシ基、アミノ基、カルボンアミド基、スルホンアミド基、カルバモイル基、スルファモイル基、ウレイド基、アルコキシカルボニルアミノ基、スルファモイルアミノ基等が挙げられる。
Ｒ、Ｒ’の好ましい例としては水素原子、アルキル基、アリール基等が挙げられ、水素原子であることがより好ましい。
【００９８】
一般式（１）において、ベンゼン環とピリジン環の結合はいずれの位置で行われていてもよいが、ピリジンの２位でベンゼン環に結合していることが好ましく、ベンゼン環側はＡｒ１に結合しているオルト位でピリジン環に結合していることが好ましい。また、Ｒ,Ｒ’を介して、ベンゼン環とピリジン環が縮環する構造をとることもできる。
一般式（１）において、Ａｒ１で表わされるアリール基としてはフェニル基、ナフチル基、トリフェニレン基、ビフェニル基、ターフェニル基等の芳香族炭化水素基、ピリジル基、ピリミジル基、トリアジニル基、チエニル基、フリル基、カルバゾリル基、ジベンゾフラニル基、ジベンゾチエニル基、キノリル基、イソキノリル基、アザカルバゾリル基等の芳香族複素環基が挙げられ、Ａｒ１で表わされるアリール基は置換基を有していてもよく、更に複数のアリール基が連結した構造を有していてもよい。Ａｒ１で表わされるアリール基としては、フェニル基、ジベンゾフラニル基、カルバゾリル基、ジベンゾチエニル基、アザカルバゾリル等が挙げられる。
一般式(１)において、ｎは１以上６以下の整数を表わし、アリール基からｎ個の結合手を介してフェニルピリジン構造と結合する。ｎは２または３が好ましく、具体的なＡｒ１の構造としては、以下の挙げるものまたはその組み合わせが好ましく用いられる。
以下の構造において、「Ａｒ２」はアリール基を表わし、「＊」の位置で一般式(１)のベンゼン環と結合する。
【００９９】
【化１６】
2013031345.tif 000018
【０１００】
【化１７】
2013031345.tif 000019
【０１０１】
一般式(１)に係る化合物の具体例を示すが、これらに限定されるものではない。
【０１０２】
【化１８】
2013031345.tif 000020
【０１０３】
【化１９】
2013031345.tif 000021
【０１０４】
【化２０】
2013031345.tif 000022
【０１０５】
【化２１】
2013031345.tif 000023
【０１０６】
【化２２】
2013031345.tif 000024
【０１０７】
【化２３】
2013031345.tif 000025
【０１０８】
【化２４】
2013031345.tif 000026
【０１０９】
【化２５】
2013031345.tif 000027
【０１１０】
【化２６】
2013031345.tif 000028
【０１１１】
【化２７】
2013031345.tif 000029
【０１１２】
【化２８】
2013031345.tif 000030
【０１１３】
【化２９】
2013031345.tif 000031
【０１１４】
【化３０】
2013031345.tif 000032
【０１１５】
【化３１】
2013031345.tif 000033
【０１１６】
【化３２】
2013031345.tif 000034
【０１１７】
《支持基板》
本発明の有機ＥＬ素子に適用する支持基板（以下、基体、基板、基材、支持体等ともいう）としては、ガラス、プラスチック等の種類には特に限定はなく、また、透明であっても不透明であってもよい。支持基板側から光を取り出す場合には、支持基板は透明であることが好ましい。好ましく用いられる透明な支持基板としては、ガラス、石英、透明樹脂フィルムを挙げることができる。特に好ましい支持基板は、有機ＥＬ素子にフレキシブル性を与えることが可能な樹脂フィルムである。
【０１１８】
樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート、セルロースアセテートブチレート、セルロースアセテートプロピオネート（ＣＡＰ）、セルロースアセテートフタレート（ＴＡＣ）、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリル或いはポリアリレート類、アートン（商品名ＪＳＲ社製）或いはアペル（商品名三井化学社製）といったシクロオレフィン系樹脂等を挙げられる。樹脂フィルムの表面には、無機物、有機物の被膜またはその両者のハイブリッド被膜が形成されていてもよく、ＪＩＳ  Ｋ  ７１２９−１９９２に準拠した方法で測定された水蒸気透過度が、０．０１ｇ／（ｍ２・２４ｈ・ａｔｍ）以下のバリア性フィルムであることが好ましく、更には、ＪＩＳ  Ｋ  ７１２６−１９９２に準拠した方法で測定された酸素透過度が、１０−３ｇ／（ｍ２・２４ｈ）以下、水蒸気透過度が、１０−３ｇ／（ｍ２・２４ｈ）以下の高バリア性フィルムであることが好ましく、前記の水蒸気透過度、酸素透過度がいずれも１０−５ｇ／（ｍ２・２４ｈ）以下であることが、更に好ましい。
【０１１９】
バリア膜を形成する材料としては、水分や酸素など素子の劣化をもたらすものの浸入を抑制する機能を有する材料であればよく、例えば、酸化珪素、二酸化珪素、窒化珪素などを用いることができる。更に該膜の脆弱性を改良するためにこれら無機層と有機材料からなる層の積層構造を持たせることがより好ましい。無機層と有機層の積層順については特に制限はないが、両者を交互に複数回積層させることが好ましい。
【０１２０】
バリア膜の形成方法については、特に限定はなく、例えば、真空蒸着法、スパッタリング法、反応性スパッタリング法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法、コーティング法などを用いることができるが、特開２００４−６８１４３号公報に記載されているような大気圧プラズマ重合法によるものも好ましい。
【０１２１】
不透明な支持基板としては、例えば、アルミ、ステンレス等の金属板・フィルムや不透明樹脂基板、セラミック製の基板等が挙げられる。
【０１２２】
《封止》
本発明の有機ＥＬ素子の封止に用いられる封止手段としては、例えば、封止部材と、電極、支持基板とを接着剤で接着する方法を挙げることができる。
【０１２３】
封止部材としては、有機ＥＬ素子の表示領域を覆うように配置されておればよく、凹板状でも、平板状でもよい。また、透明性、電気絶縁性は特に限定されない。
【０１２４】
具体的には、ガラス板、ポリマー板・フィルム、金属板・フィルム等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等を挙げることができる。また、ポリマー板としては、ポリカーボネート、アクリル、ポリエチレンテレフタレート、ポリエーテルサルファイド、ポリサルフォン等を挙げることができる。金属板としては、ステンレス、鉄、銅、アルミニウム、マグネシウム、ニッケル、亜鉛、クロム、チタン、モリブテン、シリコン、ゲルマニウムおよびタンタルからなる群から選ばれる一種以上の金属または合金からなるものが挙げられる。
【０１２５】
本発明においては、有機ＥＬ素子を薄膜化できるということからポリマーフィルム、金属フィルムを好ましく使用することができる。更には、ポリマーフィルムは、酸素透過度１０−３ｇ／（ｍ２・２４ｈ）以下、水蒸気透過度１０−３ｇ／（ｍ２・２４ｈ）以下のものであることが好ましい。また、前記の水蒸気透過度、酸素透過度がいずれも１０−５ｇ／（ｍ２・２４ｈ）以下であることが、更に好ましい。
【０１２６】
封止部材を凹状に加工するのは、サンドブラスト加工、化学エッチング加工等が使われる。接着剤として具体的には、アクリル酸系オリゴマー、メタクリル酸系オリゴマーの反応性ビニル基を有する光硬化および熱硬化型接着剤、２−シアノアクリル酸エステルなどの湿気硬化型等の接着剤を挙げることができる。また、エポキシ系などの熱および化学硬化型（二液混合）を挙げることができる。また、ホットメルト型のポリアミド、ポリエステル、ポリオレフィンを挙げることができる。また、カチオン硬化タイプの紫外線硬化型エポキシ樹脂接着剤を挙げることができる。
【０１２７】
なお、有機ＥＬ素子が熱処理により劣化する場合があるので、室温から８０℃までに接着硬化できるものが好ましい。また、前記接着剤中に乾燥剤を分散させておいてもよい。封止部分への接着剤の塗布は、市販のディスペンサーを使ってもよいし、スクリーン印刷のように印刷してもよい。
【０１２８】
また、有機層を挟み支持基板と対向する側の電極の外側に、該電極と有機層を被覆し、支持基板と接する形で無機物、有機物の層を形成し封止膜とすることも好適にできる。この場合、該膜を形成する材料としては、水分や酸素など素子の劣化をもたらすものの浸入を抑制する機能を有する材料であればよく、例えば、酸化珪素、二酸化珪素、窒化珪素などを用いることができる。更に該膜の脆弱性を改良するためにこれら無機層と有機材料からなる層の積層構造を持たせることが好ましい。これらの膜の形成方法については、特に限定はなく、例えば真空蒸着法、スパッタリング法、反応性スパッタリング法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法、コーティング法などを用いることができる。
【０１２９】
封止部材と有機ＥＬ素子の表示領域との間隙には、気相および液相では、窒素、アルゴン等の不活性気体や、フッ化炭化水素、シリコンオイルのような不活性液体を注入することが好ましい。また、真空とすることも可能である。また、内部に吸湿性化合物を封入することもできる。
【０１３０】
吸湿性化合物としては、例えば、金属酸化物（例えば、酸化ナトリウム、酸化カリウム、酸化カルシウム、酸化バリウム、酸化マグネシウム、酸化アルミニウム等）、硫酸塩（例えば、硫酸ナトリウム、硫酸カルシウム、硫酸マグネシウム、硫酸コバルト等）、金属ハロゲン化物（例えば、塩化カルシウム、塩化マグネシウム、フッ化セシウム、フッ化タンタル、臭化セリウム、臭化マグネシウム、沃化バリウム、沃化マグネシウム等）、過塩素酸類（例えば過塩素酸バリウム、過塩素酸マグネシウム等）等があげられ、硫酸塩、金属ハロゲン化物および過塩素酸類においては無水塩が好適に用いられる。
【０１３１】
《保護膜、保護板》
有機層を挟み支持基板と対向する側の前記封止膜あるいは前記封止用フィルムの外側に、素子の機械的強度を高めるために、保護膜あるいは保護板を設けてもよい。特に、封止が前記封止膜により行われている場合には、その機械的強度は必ずしも高くないため、このような保護膜、保護板を設けることが好ましい。これに使用することができる材料としては、前記封止に用いたのと同様なガラス板、ポリマー板・フィルム、金属板・フィルム等を用いることができるが、軽量かつ薄膜化ということからポリマーフィルムを用いることが好ましい。
【０１３２】
《陽極》
有機ＥＬ素子における陽極としては、仕事関数の大きい（４ｅＶ以上）金属、合金、電気伝導性化合物及びこれらの混合物を電極物質とするものが好ましく用いられる。このような電極物質の具体例としてはＡｕ等の金属、ＣｕＩ、インジウムチンオキシド（ＩＴＯ）、ＳｎＯ２、ＺｎＯ等の導電性透明材料が挙げられる。また、ＩＤＩＸＯ（Ｉｎ２Ｏ３−ＺｎＯ）等非晶質で透明導電膜を作製可能な材料を用いてもよい。陽極はこれらの電極物質を蒸着やスパッタリング等の方法により、薄膜を形成させ、フォトリソグラフィー法で所望の形状のパターンを形成してもよく、あるいはパターン精度をあまり必要としない場合は（１００μｍ以上程度）、上記電極物質の蒸着やスパッタリング時に所望の形状のマスクを介してパターンを形成してもよい。あるいは、有機導電性化合物のように塗布可能な物質を用いる場合には、印刷方式、コーティング方式など湿式製膜法を用いることもできる。この陽極より発光を取り出す場合には、透過率を１０％より大きくすることが望ましく、また陽極としてのシート抵抗は数百Ω／□以下が好ましい。更に膜厚は材料にもよるが、通常１０ｎｍ〜１０００ｎｍ、好ましくは１０ｎｍ〜２００ｎｍの範囲で選ばれる。
【０１３３】
《陰極》
一方、陰極としては、仕事関数の小さい（４ｅＶ以下）金属（電子注入性金属と称する）、合金、電気伝導性化合物及びこれらの混合物を電極物質とするものが用いられる。このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。これらの中で、電子注入性及び酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物、アルミニウム等が好適である。陰極はこれらの電極物質を蒸着やスパッタリング等の方法により薄膜を形成させることにより、作製することができる。また、陰極としてのシート抵抗は数百Ω／□以下が好ましく、膜厚は通常１０ｎｍ〜５μｍ、好ましくは５０ｎｍ〜２００ｎｍの範囲で選ばれる。なお、発光した光を透過させるため、有機ＥＬ素子の陽極または陰極のいずれか一方が、透明または半透明であれば発光輝度が向上し好都合である。
【０１３４】
また、陰極に上記金属を１ｎｍ〜２０ｎｍの膜厚で作製した後に、陽極の説明で挙げた導電性透明材料をその上に作製することで、透明または半透明の陰極を作製することができ、これを応用することで陽極と陰極の両方が透過性を有する素子を作製することができる。
【０１３５】
《有機ＥＬ素子の作製方法》
本発明の有機ＥＬ素子の作製方法の一例として、陽極／正孔注入層／正孔輸送層／発光層／正孔阻止層／電子輸送層／陰極からなる有機ＥＬ素子の作製法について説明する。
【０１３６】
まず適当な支持基板上に所望の電極物質、例えば、陽極用物質からなる薄膜を１μｍ以下、好ましくは１０ｎｍ〜２００ｎｍの膜厚になるように、蒸着やスパッタリング等の方法により形成させ、陽極を作製する。次に、この上に有機ＥＬ素子材料である正孔注入層、正孔輸送層、発光層、正孔阻止層、電子輸送層の有機化合物薄膜を形成させる。
【０１３７】
この有機化合物薄膜の薄膜化の方法としては、前記の如く蒸着法、ウェットプロセス（スピンコート法、キャスト法、インクジェット法、印刷法、ＬＢ法（ラングミュア−ブロジェット法）、スプレー法、印刷法、スロット型コータ法）等があるが、均質な膜が得られやすく、且つピンホールが生成しにくい等の点から、真空蒸着法、スピンコート法、インクジェット法、印刷法、スロット型コータ法が特に好ましい。
【０１３８】
更に層毎に異なる製膜法を適用してもよい。製膜に蒸着法を採用する場合、その蒸着条件は使用する化合物の種類等により異なるが、一般にボート加熱温度５０℃〜４５０℃、真空度１０−６Ｐａ〜１０−２Ｐａ、蒸着速度０．０１ｎｍ／秒〜５０ｎｍ／秒、基板温度−５０℃〜３００℃、膜厚０．１ｎｍ〜５μｍ、好ましくは５ｎｍ〜２００ｎｍの範囲で適宜選ぶことが望ましい。これらの層を形成後、その上に陰極用物質からなる薄膜を、１μｍ以下好ましくは５０ｎｍ〜２００ｎｍの範囲の膜厚になるように、例えば、蒸着やスパッタリング等の方法により形成させ、陰極を設けることにより所望の有機ＥＬ素子が得られる。
【０１３９】
この有機ＥＬ素子の作製は、一回の真空引きで一貫して正孔注入層から陰極まで作製するのが好ましいが、途中で取り出して異なる製膜法を施しても構わない。その際、作業を乾燥不活性ガス雰囲気下で行う等の配慮が必要となる。
【０１４０】
また作製順序を逆にして、陰極、電子注入層、電子輸送層、発光層、正孔輸送層、正孔注入層、陽極の順に作製することも可能である。このようにして得られた多色の表示装置に、直流電圧を印加する場合には、陽極を＋、陰極を−の極性として電圧２Ｖ〜４０Ｖ程度を印加すると、発光が観測できる。また交流電圧を印加してもよい。なお、印加する交流の波形は任意でよい。
【０１４１】
《光取出し向上技術》
有機エレクトロルミネッセンス素子は、空気よりも屈折率の高い（屈折率１．６〜２．１程度）層の内部で発光し、発光層で発生した光のうち１５％から２０％程度の光しか取り出せないことが一般的に言われている。これは、臨界角以上の角度θで界面（透明基板と空気との界面）に入射する光は、全反射を起こし素子外部に取り出すことができないことや、透明電極ないし発光層と透明基板との間で光が全反射を起こし、光が透明電極ないし発光層を導波し、結果として、光が素子側面方向に逃げるためである。
【０１４２】
この光の取り出しの効率を向上させる手法としては、例えば、透明基板表面に凹凸を形成し、透明基板と空気界面での全反射を防ぐ方法（例えば、米国特許第４７７４４３５号明細書）、基板に集光性を持たせることにより効率を向上させる方法（例えば、特開昭６３−３１４７９５号公報）、素子の側面等に反射面を形成する方法（例えば、特開平１−２２０３９４号公報）、基板と発光体の間に中間の屈折率を持つ平坦層を導入し、反射防止膜を形成する方法（例えば、特開昭６２−１７２６９１号公報）、基板と発光体の間に基板よりも低屈折率を持つ平坦層を導入する方法（例えば、特開２００１−２０２８２７号公報）、基板、透明電極層や発光層のいずれかの層間（含む、基板と外界間）に回折格子を形成する方法（特開平１１−２８３７５１号公報）などが挙げられる。
【０１４３】
本発明においては、これらの方法を本発明の有機エレクトロルミネッセンス素子と組み合わせて用いることができるが、基板と発光体の間に基板よりも低屈折率を持つ平坦層を導入する方法、あるいは基板、透明電極層や発光層のいずれかの層間（含む、基板と外界間）に回折格子を形成する方法を好適に用いることができる。
【０１４４】
本発明は、これらの手段を組み合わせることにより、更に高輝度あるいは耐久性に優れた素子を得ることができる。
【０１４５】
透明電極と透明基板の間に低屈折率の媒質を光の波長よりも長い厚みで形成すると、透明電極から出てきた光は、媒質の屈折率が低いほど、外部への取り出し効率が高くなる。
【０１４６】
低屈折率層としては、例えば、エアロゲル、多孔質シリカ、フッ化マグネシウム、フッ素系ポリマーなどが挙げられる。透明基板の屈折率は一般に１．５〜１．７程度であるので、低屈折率層は、屈折率がおよそ１．５以下であることが好ましい。またさらに１．３５以下であることが好ましい。
【０１４７】
また、低屈折率媒質の厚みは、媒質中の波長の２倍以上となるのが望ましい。これは、低屈折率媒質の厚みが、光の波長程度になってエバネッセントで染み出した電磁波が基板内に入り込む膜厚になると、低屈折率層の効果が薄れるからである。
【０１４８】
全反射を起こす界面または、いずれかの媒質中に回折格子を導入する方法は、光取り出し効率の向上効果が高いという特徴がある。この方法は、回折格子が１次の回折や、２次の回折といった、いわゆるブラッグ回折により、光の向きを屈折とは異なる特定の向きに変えることができる性質を利用して、発光層から発生した光のうち、層間での全反射等により外に出ることができない光を、いずれかの層間もしくは、媒質中（透明基板内や透明電極内）に回折格子を導入することで光を回折させ、光を外に取り出そうとするものである。
【０１４９】
導入する回折格子は、二次元的な周期屈折率を持っていることが望ましい。これは、発光層で発光する光はあらゆる方向にランダムに発生するので、ある方向にのみ周期的な屈折率分布を持っている一般的な１次元回折格子では、特定の方向に進む光しか回折されず、光の取り出し効率がさほど上がらない。
【０１５０】
しかしながら、屈折率分布を二次元的な分布にすることにより、あらゆる方向に進む光が回折され、光の取り出し効率が上がる。
【０１５１】
回折格子を導入する位置としては、いずれかの層間、もしくは媒質中（透明基板内や透明電極内）でも良いが、光が発生する場所である有機発光層の近傍が望ましい。このとき、回折格子の周期は、媒質中の光の波長の約１／２〜３倍程度が好ましい。回折格子の配列は、正方形のラチス状、三角形のラチス状、ハニカムラチス状など、２次元的に配列が繰り返されることが好ましい。
【０１５２】
本発明の有機エレクトロルミネッセンス素子は、支持基板（基板）の光取出し側に、例えばマイクロレンズアレイ上の構造を設けるように加工したり、あるいは、所謂集光シートと組み合わせることにより、特定方向、例えば素子発光面に対し正面方向に集光することにより、特定方向上の輝度を高めることができる。
【０１５３】
マイクロレンズアレイの例としては、基板の光取り出し側に一辺が３０μｍでその頂角が９０度となるような四角錐を２次元に配列する。一辺は１０μｍ〜１００μｍが好ましい。これより小さくなると回折の効果が発生して色付く、大きすぎると厚みが厚くなり好ましくない。
【０１５４】
集光シートとしては、例えば液晶表示装置のＬＥＤバックライトで実用化されているものを用いることが可能である。このようなシートとして例えば、住友スリーエム社製輝度上昇フィルム（ＢＥＦ）などを用いることができる。プリズムシートの形状としては、例えば基材に頂角９０度、ピッチ５０μｍの△状のストライプが形成されたものであってもよいし、頂角が丸みを帯びた形状、ピッチをランダムに変化させた形状、その他の形状であっても良い。
【０１５５】
また、有機ＥＬ素子からの光放射角を制御するために光拡散板・フィルムを、集光シートと併用してもよい。例えば、（株）きもと製拡散フィルム（ライトアップ）などを用いることができる。
【０１５６】
《表示装置》
本発明の有機ＥＬ素子を適用した表示装置について説明する。
本発明の有機ＥＬ素子は、多色または白色の表示装置に用いられる。多色または白色の表示装置の場合は、発光層形成時のみシャドーマスクを設け、一面に蒸着法、キャスト法、スピンコート法、インクジェット法、印刷法、スロット型コータ法等で膜を形成できる。発光層のみパターニングを行う場合、その方法に限定はないが、好ましくは蒸着法、インクジェット法、印刷法である。蒸着法を用いる場合においてはシャドーマスクを用いたパターニングが好ましい。
【０１５７】
また、作製順序を逆にして陰極、電子輸送層、正孔阻止層、発光層、正孔輸送層、陽極の順に作製することも可能である。このようにして得られた多色または白色の表示装置に直流電圧を印加する場合には、陽極を＋、陰極を−の極性として電圧２〜４０Ｖ程度を印加すると、発光が観測できる。
【０１５８】
また、逆の極性で電圧を印加しても電流は流れずに発光は全く生じない。更に、交流電圧を印加する場合には、陽極が＋、陰極が−の状態になったときのみ発光する。なお、印加する交流の波形は任意でよい。
【０１５９】
《照明装置》
本発明の有機ＥＬ素子を適用した照明装置について説明する。
本発明の有機ＥＬ素子は、照明用や露光光源のような一種のランプとして使用してもよいし、画像を投影するタイプのプロジェクション装置や、静止画像や動画像を直接視認するタイプの表示装置（ディスプレイ）として使用してもよい。動画再生用の表示装置として使用する場合の駆動方式は、単純マトリクス（パッシブマトリクス）方式でもアクティブマトリクス方式でもどちらでもよい。
【０１６０】
本発明に用いられる白色有機エレクトロルミネッセンス素子においては、必要に応じ製膜時にメタルマスクやインクジェットプリンティング法等でパターニングを施してもよい。パターニングする場合は、電極のみをパターニングしてもよいし、電極と発光層をパターニングしてもよいし、素子全層をパターニングしてもよい。
【０１６１】
発光層に用いる発光ドーパントとしては特に制限はなく、例えば、液晶表示素子におけるバックライトであれば、ＣＦ（カラーフィルタ）特性に対応した波長範囲に適合するように、本発明に係る白金錯体、また公知の発光ドーパントの中から任意のものを選択して組み合わせて、また本発明係る光取り出し及び／または集光シートと組み合わせて、白色化すればよい。
【０１６２】
このように、本発明の白色の有機ＥＬ素子は、ＣＦ（カラーフィルタ）と組み合わせて、また、ＣＦ（カラーフィルタ）パターンに合わせ素子及び駆動トランジスタ回路を配置することで、有機エレクトロルミネッセンス素子から取り出される白色光をバックライトとして、青色フィルタ、緑色フィルタ、赤色フィルタを介して青色光、緑色光、赤色光を得ることで、低駆動電圧で長寿命のフルカラーの有機エレクトロルミネッセンスディスプレイができ、好ましい。
【０１６３】
《有機ＥＬ素子の特性等》
以上の有機ＥＬ素子によれば、青色の蛍光発光ドーパントとより長波（緑色および赤色）のリン光発光ドーパントとを併用した白色発光型の有機ＥＬ素子が提供される。青色の蛍光発光ドーパントとより長波のリン光発光ドーパントとを併用した白色発光型の有機ＥＬ素子は、従来から、長寿命と高演色性が期待できることから開発が行われている。高効率を達成する上で、また生産適性面からＢ（青）、Ｇ（緑）、Ｒ（赤）の３色異なる３層構成が好ましい。
本発明者らは、その積層順は、陽極側から青／リン光（少なくとも２層）、特に青／赤／緑が発光ユニット（発光層）外へのエネルギーロス（励起エネルギー拡散）が少なく好ましいことを見出した。
【０１６４】
その一方で、このような構成においては、エネルギーが集中しやすい中心の発光層は発光強度が強くなりやすく、白色バランスをとる上で、多層に比較し薄膜化が必要となる。一般的に有機ＥＬ素子の輝度寿命は発光層の膜厚が薄いと短くなる傾向にある。発光材料１分子あたりのキャリアトラップ頻度も高くなり、ラジカルからの材料劣化も生じやすくなるためとも推察される。また、白色の場合は、例えば経時保存でのキャリアバランスの変化による色度の変化も生じやすい。
【０１６５】
本発明者らは、上記発光層構成、特に青／赤／緑発光層の構成において中心に位置する赤発光層に、上記で説明した特性を有するリン光発光性の金属錯体を含有させることにより高効率を維持しつつ、輝度寿命を向上させることができることを見出した（実施例１参照）。
この原因は明らかではないが、例えば、該金属錯体を含有させることにより赤発光材料のラジカル状態存在頻度を減少させることができたためとも推測される。
更に、本発明者らは電子輸送層に電子供与性金属をドープすることにより保存経時での変化を緩和し色度、駆動電圧の変動を抑制できること、特にフェニルピリジン骨格を有する電子輸送材料との組合せにおいて優れた変動抑制効果を発揮することを見出した（実施例２参照）。
【０１６６】
以下、実施例を挙げて本発明を具体的に説明するが、本発明はこれらに限定されるものではない。
下記に示す各有機ＥＬ素子の青、赤、緑各発光層の膜厚は、輝度１０００ｃｄ／ｍ２において相関色温度４４００Ｋから４０００Ｋの範囲での白色発光を呈するように選択されている。
以下で用いた化合物は下記のとおりの構造を有するものである。
【０１６７】
【化３３】
2013031345.tif 000035
【０１６８】
【化３４】
2013031345.tif 000036
【０１６９】
【化３５】
2013031345.tif 000037
【０１７０】
【化３６】
2013031345.tif 000038
【０１７１】
【化３７】
2013031345.tif 000039
【０１７２】
【化３８】
2013031345.tif 000040
【０１７３】
【化３９】
2013031345.tif 000041
【０１７４】
【化４０】
2013031345.tif 000042
【０１７５】
【化４１】
2013031345.tif 000043
【０１７６】
【化４２】
2013031345.tif 000044
【０１７７】
【化４３】
2013031345.tif 000045
【０１７８】
【化４４】
2013031345.tif 000046
【０１７９】
【化４５】
2013031345.tif 000047
【０１８０】
【化４６】
2013031345.tif 000048
【０１８１】
なお、ＧＤ−１（緑色リン光ドーパント）、ＡＤ−１、ＲＤ−１（赤色リン光ドーパント）、Ｈ−１（ホスト化合物）の各化合物の最低励起三重項エネルギーＴ１の値［ｅＶ］を測定したところ、その値は下記のとおりであった。
ＧＤ−１      ２．４［ｅＶ］
ＡＤ−１      ２．６［ｅＶ］
ＲＤ−１      ２．０［ｅＶ］
Ｈ−１        ２．８［ｅＶ］
【実施例１】
【０１８２】
《有機ＥＬ素子の作製》
（１）有機ＥＬ素子１０１の作製
陽極として３０ｍｍ×３０ｍｍ、厚さ０．７ｍｍのガラス基板上に、ＩＴＯ（インジウムチンオキシド）を１１０ｎｍの厚さで成膜した支持基板にパターニングを行った後、このＩＴＯ透明電極を付けた透明支持基板をイソプロピルアルコールで超音波洗浄し、乾燥窒素ガスで乾燥し、ＵＶオゾン洗浄を５分間行った後、この透明支持基板を市販の真空蒸着装置の基板ホルダーに固定した。【０１８３】
真空蒸着装置内の蒸着用るつぼの各々に、各層の構成材料を、各々素子作製に最適の量充填した。蒸着用るつぼはモリブデン製またはタングステン製の抵抗加熱用材料で作製されたものを用いた。
真空度１×１０−４Ｐａまで減圧した後、化合物Ｍ−１の入った前記蒸着用るつぼに通電して加熱し、蒸着速度０．１ｎｍ／秒で透明支持基板に蒸着し、２０ｎｍの正孔注入層を設けた。
次いで、α−ＮＰＤを同様にして蒸着し７０ｎｍの正孔輸送層を設けた。【０１８４】
次いで、化合物ＧＤ−１及び化合物Ｈ−１を、化合物ＧＤ−１が９体積％の濃度になるように蒸着速度０．１ｎｍ／秒で共蒸着し、厚さ１５ｎｍの緑色リン光発光層を形成した。
次いで、化合物ＧＤ−１、ＲＤ−１及び化合物Ｈ−１を、化合物ＧＤ−１が９体積％、ＲＤ−１が２体積％の濃度になるように蒸着速度０．１ｎｍ／秒で共蒸着し、厚さ７ｎｍの赤色リン光発光層を形成した。
当該赤色リン光発光層では、主たる発光は化合物ＲＤ−１よりもたらされる。
当該赤色リン光発光層では、化合物ＲＤ−１が発光主たるリン光発光ドーパントに相当し、化合物ＧＤ−１が特殊なリン光発光性の金属錯体に相当している。
当該赤色リン光発光層では、化合物ＧＤ−１の含有量が化合物ＲＤ−１の含有量より多くなっている。
当該赤色リン光発光層では、化合物ＧＤ−１のＴ１の値が、化合物ＲＤ−１のＴ１の値より大きく、化合物Ｈ−１のＴ１の値より小さくなっている。
続いて、化合物ＢＤ−１及び化合物Ｈ−２を、化合物ＢＤ−１が７％の濃度になるように蒸着速度０．１ｎｍ／秒で共蒸着し、厚さ３５ｎｍの青色蛍光発光層を形成した。【０１８５】
その後、化合物ＨＢ−１を膜厚１０ｎｍに蒸着速度０．１ｎｍ／秒で蒸着して励起子阻止層を形成し、次いで、化合物Ｅ―１を膜厚２５ｎｍに蒸着速度０．１ｎｍ／秒で蒸着して電子輸送層を形成した。
更にＫＦを厚さ２ｎｍ形成した後に、アルミニウム１１０ｎｍを蒸着して陰極を形成した。【０１８６】
次いで、上記素子の非発光面をガラスケースで覆い、図１、図２に示す構成からなる「有機ＥＬ素子１０１」を作製した。
図１は有機ＥＬ素子の概略図を示している。
図１に示すとおり、有機ＥＬ素子１０１は、ガラスカバー１０２で覆われている。ガラスカバー１０２での封止作業は、有機ＥＬ素子１０１を大気に接触させることなく窒素雰囲気下のグローブボックス（純度９９．９９９％以上の高純度窒素ガスの雰囲気下）で行った。
図２は有機ＥＬ素子の断面図を示している。
図２に示すとおり、透明電極付きガラス基板１０７上に有機ＥＬ層１０６と陰極１０５とが積層・形成されている。ガラスカバー１０２内には窒素ガス１０８が充填され、捕水剤１０９が設けられている。【０１８７】
（２）有機ＥＬ素子１０２の作製
有機ＥＬ素子１と同様にして、正孔輸送層まで設けた。
次いで、化合物ＢＤ−１及び化合物Ｈ−２を、化合物ＢＤ−１が７％の濃度になるように蒸着速度０．１ｎｍ／秒で共蒸着し、厚さ１０ｎｍの青色蛍光発光層を形成した。
次いで、化合物ＲＤ−１及び化合物Ｈ−１を、化合物ＲＤ−１が８体積％の濃度になるように蒸着速度０．１ｎｍ／秒で共蒸着し、厚さ７ｎｍの赤色リン光発光層を形成した。
次いで、化合物ＧＤ−１及び化合物Ｈ−１を、化合物ＧＤ−１が９体積％の濃度になるように蒸着速度０．１ｎｍ／秒で共蒸着し、厚さ２５ｎｍの緑色リン光発光層を形成した。【０１８８】
その後、化合物ＨＢ−１を膜厚１０ｎｍに蒸着速度０．１ｎｍ／秒で蒸着して励起子阻止層を形成し、次いで、化合物Ｅ―１を膜厚２５ｎｍに蒸着速度０．１ｎｍ／秒で蒸着して電子輸送層を形成した。
更にＫＦを厚さ２ｎｍ形成した後に、アルミニウム１１０ｎｍを蒸着して陰極を形成した。
次いで、有機ＥＬ素子１０１の場合と同様にして、非発光面をガラスケースで覆い、「有機ＥＬ素子１０２」を作製した。【０１８９】
（３）有機ＥＬ素子１０３の作製
有機ＥＬ素子１０２と同様にして、青色蛍光発光層まで設けた。
次いで、化合物ＧＤ−１、ＲＤ−１及びＨ−１を、化合物ＧＤ−１の濃度が９体積％、化合物ＲＤ−１の濃度が２体積％になるように蒸着速度０．１ｎｍ／秒で共蒸着し、厚さ５ｎｍの赤色リン光発光層を形成した。
当該赤色リン光発光層では、主たる発光は化合物ＲＤ−１よりもたらされる。
当該赤色リン光発光層では、化合物ＲＤ−１が発光主たるリン光発光ドーパントに相当し、化合物ＧＤ−１が特殊なリン光発光性の金属錯体に相当している。
当該赤色リン光発光層では、化合物ＧＤ−１の含有量が化合物ＲＤ−１の含有量より多くなっている。
当該赤色リン光発光層では、化合物ＧＤ−１のＴ１の値が、化合物ＲＤ−１のＴ１の値より大きく、化合物Ｈ−１のＴ１の値より小さくなっている。
次いで、化合物ＧＤ−１及び化合物Ｈ−１を、化合物ＧＤ−１が９体積％の濃度になるように蒸着速度０．１ｎｍ／秒で共蒸着し、厚さ３０ｎｍの緑色リン光発光層を形成した。【０１９０】
その後、化合物ＨＢ−１を膜厚１０ｎｍに蒸着速度０．１ｎｍ／秒で蒸着して励起子阻止層（正孔阻止層）を形成し、次いで、化合物Ｅ―１を膜厚２５ｎｍに蒸着速度０．１ｎｍ／秒で蒸着して電子輸送層を形成した。
更にＫＦを厚さ２ｎｍ形成した後に、アルミニウム１１０ｎｍを蒸着して陰極を形成した。
次いで、有機ＥＬ素子１０１の場合と同様にして、非発光面をガラスケースで覆い、「有機ＥＬ素子１０３」を作製した。【０１９１】
（４）有機ＥＬ素子１０４の作製
有機ＥＬ素子１０２と同様にして、青色蛍光発光層まで設けた。
次いで、化合物ＧＤ−１及び化合物Ｈ−１を、化合物ＧＤ−１が９体積％の濃度になるように蒸着速度０．１ｎｍ／秒で共蒸着し、厚さ１８ｎｍの緑色リン光発光層を形成した。
次いで、化合物ＧＤ−１、ＲＤ−１及びＨ−１を、化合物ＧＤ−１の濃度が９体積％、化合物ＲＤ−１の濃度が２体積％になるように蒸着速度０．１ｎｍ／秒で共蒸着し、厚さ８ｎｍの赤色リン光発光層を形成した。
当該赤色リン光発光層では、主たる発光は化合物ＲＤ−１よりもたらされる。
当該赤色リン光発光層では、化合物ＲＤ−１が発光主たるリン光発光ドーパントに相当し、化合物ＧＤ−１が特殊なリン光発光性の金属錯体に相当している。
当該赤色リン光発光層では、化合物ＧＤ−１の含有量が化合物ＲＤ−１の含有量より多くなっている。
当該赤色リン光発光層では、化合物ＧＤ−１のＴ１の値が、化合物ＲＤ−１のＴ１の値より大きく、化合物Ｈ−１のＴ１の値より小さくなっている。【０１９２】
その後、化合物ＨＢ−１を膜厚１０ｎｍに蒸着速度０．１ｎｍ／秒で蒸着して励起子阻止層を形成し、次いで、化合物Ｅ―１を膜厚２５ｎｍに蒸着速度０．１ｎｍ／秒で蒸着して電子輸送層を形成した。
更にＫＦを厚さ２ｎｍ形成した後に、アルミニウム１１０ｎｍを蒸着して陰極を形成した。
次いで、有機ＥＬ素子１０１の場合と同様にして、非発光面をガラスケースで覆い、「有機ＥＬ素子１０４」を作製した。【０１９３】
（５）有機ＥＬ素子１０５の作製
有機ＥＬ素子１０２と同様にして、青色蛍光発光層まで設けた。
次いで、化合物ＡＤ−１、ＲＤ−１及び化合物Ｈ−１を、化合物ＡＤ−１の濃度が７体積％、化合物ＲＤ−１の濃度が２体積％になるように蒸着速度０．１ｎｍ／秒で共蒸着し、厚さ５ｎｍの赤色リン光発光層を形成した。
当該赤色リン光発光層では、主たる発光は化合物ＲＤ−１よりもたらされる。
当該赤色リン光発光層では、化合物ＲＤ−１が発光主たるリン光発光ドーパントに相当し、化合物ＡＤ−１が特殊なリン光発光性の金属錯体に相当している。
当該赤色リン光発光層では、化合物ＡＤ−１の含有量が化合物ＲＤ−１の含有量より多くなっている。
当該赤色リン光発光層では、化合物ＡＤ−１のＴ１の値が、化合物ＲＤ−１のＴ１の値より大きく、化合物Ｈ−１のＴ１の値より小さくなっている。
次いで、化合物ＧＤ−１及び化合物Ｈ−１を、化合物ＧＤ−１が９体積％の濃度になるように蒸着速度０．１ｎｍ／秒で共蒸着し、厚さ３０ｎｍの緑色リン光発光層を形成した。【０１９４】
その後、化合物ＨＢ−１を膜厚１０ｎｍに蒸着速度０．１ｎｍ／秒で蒸着して励起子阻止層を形成し、次いで、化合物Ｅ―１を膜厚２５ｎｍに蒸着速度０．１ｎｍ／秒で蒸着して電子輸送層を形成した。
更にＫＦを厚さ２ｎｍ形成した後に、アルミニウム１１０ｎｍを蒸着して陰極を形成した。
次いで、有機ＥＬ素子１０１の場合と同様にして、非発光面をガラスケースで覆い、「有機ＥＬ素子１０５」を作製した。【０１９５】
《有機ＥＬ素子の評価》
（１）電力効率の測定
分光放射輝度計ＣＳ−１０００（コニカミノルタセンシング社製）を用い、室温にて各有機ＥＬ素子の正面輝度及び輝度角度依存性を測定することにより、有機ＥＬ素子の基板前面から外部に放射される光量を測定し、１０００ｃｄ／ｍ２を与える通電量と駆動電圧から各有機ＥＬ素子の電力効率を求めた。
表１に上記各有機ＥＬ素子の電力効率を、有機ＥＬ素子１０１の電力効率を１００とした場合の相対値で示す。【０１９６】
（２）連続駆動輝度寿命の測定
上記方法にて測定した輝度５０００ｃｄ／ｍ２を与える駆動条件にて室温にて連続駆動を行い、輝度が３０％減少するまでの時間を駆動寿命として求めた。
表１に上記各有機ＥＬ素子の電力効率を、有機ＥＬ素子１０１の駆動寿命を１００とした場合の相対値で示す。【０１９７】
（３）保存安定性の評価
上記のように作製した各有機ＥＬ素子を６０℃環境下で３００時間保存（放置）し、５ｍＡ／ｃｍ２で駆動した際の、保存前後での発光色度、駆動電圧の変化を測定した。
表１に上記各有機ＥＬ素子の発光色度、駆動電圧の変動幅を、有機ＥＬ素子１０１の変動幅を１００とした場合の相対値で示す。
尚、発光色度の変動幅は、分光放射輝度計ＣＳ−１０００（コニカミノルタセンシング社製）にて測定した各有機ＥＬ素子の正面輝度のCIE1931表色座標系における保存前後における色度座標間の距離として求められる。【０１９８】
【表１】
2013031345.tif 000049
【０１９９】
（４）まとめ
表１に示されるように、本発明の有機ＥＬ素子１０３〜１０５は、比較の有機ＥＬ素子１０１〜１０２に対し、電力効率や発光寿命が向上しており、保存安定性にも優れていた。
特に、陽極側から陰極側にかけて、青色蛍光発光層、赤色リン光発光層、緑色リン光発光層をこの順で積層した有機ＥＬ素子１０３、１０５では、より良好な性能を示している。
以上から、青色蛍光発光層を陽極側に形成し、かつ、赤色リン光発光層において発光主たるリン光発光ドーパント（化合物ＲＤ−１）より含有量が多く、最低励起三重項エネルギーが発光主たるリン光発光ドーパントより大きくホスト化合物（化合物Ｈ−１）より小さい特殊なリン光発光性の金属錯体（化合物ＧＤ−１または化合物ＡＤ−１）を含有させることは、少なくとも電力効率や発光寿命の向上に有用であることがわかる。
【実施例２】
【０２００】
《有機ＥＬ素子の作製》
（１）有機ＥＬ素子２０１の作製
有機ＥＬ素子１０３と同様にして正孔阻止層まで設けた。
次いで、化合物Ｅ−１及びＫＦを、ＫＦの濃度が１７体積％になるように蒸着速度０．１ｎｍ／秒で共蒸着し、厚さ２０ｎｍの電子輸送層を形成した。
次いで、アルミニウム１１０ｎｍを蒸着して陰極を形成した。
その後、有機ＥＬ素子１０３の場合と同様にして、非発光面をガラスケースで覆い、「有機ＥＬ素子２０１」を作製した。【０２０１】
（２）有機ＥＬ素子２０２の作製
有機ＥＬ素子１０３と同様にして正孔阻止層まで設けた。
次いで、化合物Ｅ−１及びＫＦを、ＫＦの濃度が１７体積％になるように蒸着速度０．１ｎｍ／秒で共蒸着し、厚さ２０ｎｍの電子輸送層を形成した。
更にＫＦを厚さ２ｎｍ形成した後に、アルミニウム１１０ｎｍを蒸着して陰極を形成した。
その後、有機ＥＬ素子１０３の場合と同様にして、非発光面をガラスケースで覆い、「有機ＥＬ素子２０２」を作製した。【０２０２】
（３）有機ＥＬ素子２０３の作製
有機ＥＬ素子１０３と同様にして正孔阻止層まで設けた。
次いで、化合物Ｅ−１及びＣｓＦを、ＣｓＦの濃度が１４体積％になるように蒸着速度０．１ｎｍ／秒で共蒸着し、厚さ２０ｎｍの電子輸送層を形成した。
次いで、アルミニウム１１０ｎｍを蒸着して陰極を形成した。
その後、有機ＥＬ素子１０３の場合と同様にして、非発光面をガラスケースで覆い、「有機ＥＬ素子２０３」を作製した。【０２０３】
（４）有機ＥＬ素子２０４の作製
有機ＥＬ素子１０３と同様にして正孔阻止層まで設けた。
次いで、化合物Ｅ−１及び８‐ヒドロキシキノリンリチウム錯体を、８‐ヒドロキシキノリンリチウム錯体の濃度が３０体積％になるように蒸着速度０．１ｎｍ／秒で共蒸着し、厚さ２０ｎｍの電子輸送層を形成した。
次いで、アルミニウム１１０ｎｍを蒸着して陰極を形成した。
その後、有機ＥＬ素子１０３の場合と同様にして、非発光面をガラスケースで覆い、「有機ＥＬ素子２０４」を作製した。【０２０４】
（５）有機ＥＬ素子２０５の作製
有機ＥＬ素子１０３と同様にして正孔阻止層まで設けた。
次いで、化合物Ｅ−２を膜厚２０ｎｍに蒸着速度０．１ｎｍ／秒で蒸着して電子輸送層を形成した。
更にＫＦを厚さ２ｎｍ形成した後に、アルミニウム１１０ｎｍを蒸着して陰極を形成した。
次いで、有機ＥＬ素子１０３の場合と同様にして、非発光面をガラスケースで覆い、「有機ＥＬ素子２０５」を作製した。【０２０５】
（６）有機ＥＬ素子２０６の作製
有機ＥＬ素子１０３と同様にして正孔阻止層まで設けた。
次いで、化合物Ｅ−２及びＫＦを、ＫＦの濃度が１７体積％になるように蒸着速度０．１ｎｍ／秒で共蒸着し、厚さ２０ｎｍの電子輸送層を形成した。
更にＫＦを厚さ２ｎｍ形成した後に、アルミニウム１１０ｎｍを蒸着して陰極を形成した。
その後、有機ＥＬ素子１０３の場合と同様にして、非発光面をガラスケースで覆い、「有機ＥＬ素子２０６」を作製した。【０２０６】
（７）有機ＥＬ素子２０７の作製
有機ＥＬ素子１０３と同様にして正孔阻止層まで設けた。
次いで、化合物Ｅ−３を膜厚２０ｎｍに蒸着速度０．１ｎｍ／秒で蒸着して電子輸送層を形成した。
更にＫＦを厚さ２ｎｍ形成した後に、アルミニウム１１０ｎｍを蒸着して陰極を形成した。
次いで、有機ＥＬ素子１０３の場合と同様にして、非発光面をガラスケースで覆い、「有機ＥＬ素子２０７」を作製した。【０２０７】
（８）有機ＥＬ素子２０８の作製
有機ＥＬ素子１０３と同様にして正孔阻止層までを設けた。
次いで、化合物Ｅ−３及びＫＦを、ＫＦの濃度が２０体積％になるように蒸着速度０．１ｎｍ／秒で共蒸着し、厚さ２０ｎｍの電子輸送層を形成した。
次いで、アルミニウム１１０ｎｍを蒸着して陰極を形成した。
次いで、有機ＥＬ素子１０３の場合と同様にして、非発光面をガラスケースで覆い、「有機ＥＬ素子２０８」を作製した。【０２０８】
（９）有機ＥＬ素子２０９の作製
有機ＥＬ素子１０３と同様にして正孔阻止層までを設けた。
次いで、化合物Ｅ−４を膜厚２０ｎｍに蒸着速度０．１ｎｍ／秒で蒸着して電子輸送層を形成した。
更にＫＦを厚さ２ｎｍ形成した後に、アルミニウム１１０ｎｍを蒸着して陰極を形成した。
次いで、有機ＥＬ素子１０３の場合と同様にして、非発光面をガラスケースで覆い、「有機ＥＬ素子２０９」を作製した。【０２０９】
（１０）有機ＥＬ素子２１０の作製
有機ＥＬ素子１０３と同様にして正孔阻止層までを設けた。
次いで、化合物Ｅ−４及びＫＦを、ＫＦの濃度が２０体積％になるように蒸着速度０．１ｎｍ／秒で共蒸着し、厚さ２０ｎｍの電子輸送層を形成した。
次いで、アルミニウム１１０ｎｍを蒸着して陰極を形成した。
次いで、有機ＥＬ素子１０３の場合と同様にして、非発光面をガラスケースで覆い、「有機ＥＬ素子２１０」を作製した。【０２１０】
（１１）有機ＥＬ素子２１１の作製
有機ＥＬ素子１０３と同様にして正孔阻止層までを設けた。
次いで、化合物Ｅ−５を膜厚２０ｎｍに蒸着速度０．１ｎｍ／秒で蒸着して電子輸送層を形成した。
更にＫＦを厚さ２ｎｍ形成した後に、アルミニウム１１０ｎｍを蒸着して陰極を形成した。
次いで、有機ＥＬ素子１０３の場合と同様にして、非発光面をガラスケースで覆い、「有機ＥＬ素子２１１」を作製した。【０２１１】
（１２）有機ＥＬ素子２１２の作製
有機ＥＬ素子１０３と同様にして正孔阻止層までを設けた。
次いで、化合物Ｅ−５及びＫＦを、ＫＦの濃度が２０体積％になるように蒸着速度０．１ｎｍ／秒で共蒸着し、厚さ２０ｎｍの電子輸送層を形成した。
次いで、アルミニウム１１０ｎｍを蒸着して陰極を形成した。
次いで、有機ＥＬ素子１０３の場合と同様にして、非発光面をガラスケースで覆い、有機ＥＬ素子２１２を作製した。【０２１２】
《有機ＥＬ素子の評価》
（１）電力効率、連続駆動輝度寿命及び保存安定性の評価
実施例１と同様にして、電力効率、連続駆動輝度寿命及び保存安定性を評価した。表２に有機ＥＬ素子１０３の各評価値を１００とした場合の相対値で示す。【０２１３】
【表２】
2013031345.tif 000050
【０２１４】
（２）まとめ
表２に示すとおり、フェニルピリジン骨格を有する電子輸送材料Ｅ−１、Ｅ−２、Ｅ−３を含有し、かつ、アルカリ金属化合物またはアルカリ金属有機錯体をドープした電子輸送層を有する有機ＥＬ素子２０１〜２０４、２０６、２０８は、該金属化合物をドープしていない有機ＥＬ素子１０３、２０５、２０７や、フェニルピリジン骨格をその分子内に有さない電子輸送材料Ｅ−４、Ｅ−５を含有する有機ＥＬ素子２０９〜２１２に対し、保存時の色度変動及び電圧上昇が小さく好ましい性能を有していることが判る。
特に、Ｋをドープした有機ＥＬ素子において、その性能が良好なことが有機ＥＬ素子２０１、２０２と有機ＥＬ素子２０３、２０４との比較より判る。
また、フェニルピリジン骨格をその分子内に有さない電子輸送材料Ｅ−４、Ｅ−５を含有する有機ＥＬ素子２０９〜２１２においては、該金属化合物のドープは殆ど保存時の色度、電圧の変動を抑制する効果を有さないことが判る。
【実施例３】
【０２１５】
《有機ＥＬ素子の作製》
（１）有機ＥＬ素子３０１の作製
有機ＥＬ素子１０３と同様にして電子輸送層まで設けた。
次いで、ＬｉＦを厚さ１．５ｎｍ形成した後に、アルミニウム１１０ｎｍを蒸着して陰極を形成した。
次いで、有機ＥＬ素子１０３の場合と同様にして、非発光面をガラスケースで覆い、「有機ＥＬ素子３０１」を作製した。【０２１６】
（２）有機ＥＬ素子３０２の作製
有機ＥＬ素子１０３と同様にして正孔阻止層まで設けた。
次いで、化合物Ｅ−１及びＬｉＦを、ＬｉＦの濃度が２０体積％になるように蒸着速度０．１ｎｍ／秒で共蒸着し、厚さ２０ｎｍの電子輸送層を形成した。
次いで、アルミニウム１１０ｎｍを蒸着して陰極を形成した。
その後、有機ＥＬ素子１０３の場合と同様にして、非発光面をガラスケースで覆い、「有機ＥＬ素子３０２」を作製した。【０２１７】
《有機ＥＬ素子の評価》
（１）電力効率、連続駆動輝度寿命及び保存安定性の評価
実施例１と同様にして、電力効率、連続駆動輝度寿命及び保存安定性を評価した。表３に有機ＥＬ素子３０１の各評価値を１００とした場合の相対値で示す。【０２１８】
【表３】
2013031345.tif 000051
【０２１９】
（２）まとめ
表３に示すとおり、電子輸送層のドープ材料としてＬｉＦを用いた場合でも保存時の色度変動及び電圧上昇が減少することが判る。
ただし、実施例２の結果と比較すると、ドープ材料としてＫＦを使用した場合よりもその効果は小さい。
【実施例４】
【０２２０】
《有機ＥＬ素子の作製》
（１）有機ＥＬ素子４０１の作製
有機ＥＬ素子２０１と同様にして緑色リン光発光層まで設けた。
その後、化合物ＨＢ−１及びＫＦを、ＫＦの濃度が１７体積％になるように蒸着速度０．１ｎｍ／秒で共蒸着して膜厚１０ｎｍの励起子阻止層を形成し、次いで、化合物Ｅ−１及びＫＦを、ＫＦの濃度が１７体積％になるように蒸着速度０．１ｎｍ／秒で共蒸着し、厚さ３５ｎｍの電子輸送層を形成した。
次いで、アルミニウム１１０ｎｍを蒸着して陰極を形成した。
次いで、有機ＥＬ素子１０３の場合と同様にして、非発光面をガラスケースで覆い、「有機ＥＬ素子４０１」を作製した。【０２２１】
《有機ＥＬ素子の評価》
（１）電力効率、連続駆動輝度寿命及び保存安定性の評価
実施例１と同様にして、電力効率、連続駆動輝度寿命及び保存安定性を評価した。表４に有機ＥＬ素子２０１の各評価値を１００とした場合の相対値で示す。【０２２２】
【表４】
2013031345.tif 000052
【０２２３】
（２）まとめ
表４に示すとおり、正孔阻止層にＫＦをドープした有機ＥＬ素子４０１は、ＫＦをドープしていない有機ＥＬ素子２０１に対し、電力効率において相違はないものの、輝度寿命がやや低下し、また保存時の色度変動及び電圧上昇が大きいことが判る。この結果から、励起子阻止層には金属化合物を含有させない方が良好な性能が得られることがわかる。
【産業上の利用可能性】
【０２２４】
本発明は電力効率や発光寿命に優れた白色発光を得るのに特に好適に利用することができる。
【符号の説明】
【０２２５】
１０１  有機ＥＬ素子
１０２  ガラスカバー
１０５  陰極
１０６  有機ＥＬ層
１０７  透明電極付きガラス基板
１０８  窒素ガス
１０９  捕水剤
【図１】
2013031345.tif 000053
【図２】
2013031345.tif 000054
【国際調査報告】
2013031345.tif 000055
2013031345.tif 000056
2013031345.tif 000057
2013031345.tif 000058